Способ цветной интерференционной струйной печати

2
2
2
1. Способ цветной интерференционной струйной печати, характеризующийся тем, что при печати формируют на подложке по крайней мере один прозрачный в видимой области спектра света рефрактивный слой ксерогеля нанокристаллического оксида металла из группы ZrO, TiО, ZnO, FeO, преимущественно диоксида титана TiO, с толщиной от 300 нм до 1 мкм, с показателем преломления более 1,7, преимущественно более 2, с изменяющейся цветовой окраской напечатанного изображения в зависимости от толщины рефрактивного слоя.
2
2
2
2. Способ цветной интерференционной струйной печати по п. 1, характеризующийся тем, что формирование рефрактивного слоя ксерогеля нанокристаллического оксида металла из группы ZrO, TiO, ZnO, FeO, преимущественно диоксида титана TiO, осуществляют посредством золь-гель чернил в виде нанокристаллического золя в водноспиртовом растворе.
3. Способ цветной интерференционной струйной печати по п. 1, характеризующийся тем, что управление цветом напечатанного изображения осуществляют формированием заданного значения толщины рефрактивного слоя посредством
послойного нанесения золь-гель чернил до заданного значения толщины рефрактивного слоя ксерогеля,
изменением концентрации твердой фазы в золь-гель чернилах,
или использованием золь-гель чернил с заданной концентрацией твердой фазы для формирования определенной толщины рефрактивного слоя ксерогеля диоксида титана с определенным цветом.
4. Способ цветной интерференционной струйной печати по п. 1, характеризующийся тем, что используют золь-гель чернила, содержащие наночастицы диоксида титана преимущественно анатазной фазы в растворе этилового спирта в воде, характеризующиеся по крайней мере одним из следующей группы свойств:
наличием наночастиц диоксида титана в виде кристаллов диоксида титана преимущественно анатазной фазы с содержанием аморфной фазы диоксида титана не более 5%,
концентрацией наночастиц диоксида титана 1-5 мас. %,
размером наночастиц диоксида титана 5-200 нм, преимущественно 5-100 нм,
средним гидродинамическим диаметром наночастиц диоксида титана не более 200 нм, преимущественно 15,8 нм,
дзета-потенциалом наночастиц диоксида титана не менее +30 мВ, преимущественно +36 мВ,
возможностью формирования прозрачного в видимой области спектра рефрактивного слоя ксерогеля диоксида титана толщиной от 300 нм до 1 мкм с показателем преломления более 1,7,
концентрацией этилового спирта в воде не более 70 мас. % при преимущественном соотношении этиловый спирт:вода 3:1,
вязкостью не более 2,5 мПа⋅с, преимущественно 2,1 мПа⋅с,
поверхностным натяжением не более 30 нН/м преимущественно 27 нН/м,
длительностью седиментационной устойчивости золя нанокристаллических частиц диоксида титана не менее 1 года.
5. Способ цветной интерференционной струйной печати по п. 1, характеризующийся тем, что печать осуществляют
на непористой гладкой или полированной поверхности с минимальным изменением высоты текстуры по оси z, например на полиэтиленовой пленке,
на поверхности стойкой к воздействию этилового спирта и жидкостей со значением pH не менее 3,
на поверхности, содержащей водонерастворимые субстраты,
или на непрозрачной поверхности или поверхности, содержащей покрытия брэгговского зеркала.
6. Способ цветной интерференционной струйной печати по п. 1, характеризующийся тем, что печать осуществляют с сохранением цветопередачи напечатанного изображения не менее 1 года.